(57)【特許請求の範囲】
【請求項１】
帯状の正極集電体の両面に正極活物質層が形成された正極と、帯状の負極集電体の両面に負極活物質層が形成された負極とが、帯状のセパレータを介して渦巻き状に巻回される渦巻き電極体を備え、上記正極及び負極が直接的に或いはリード線を介して外部端子と電気的に接続される構造の円筒型電池において、
上記正極集電体又は上記負極集電体のうち、少なくとも一方の集電体には、当該集電体と一体的に形成され且つ上記セパレータの幅方向の端部より突出する電流取出部が設けられ、この電流取出部には上記渦巻き電極体の径方向に延びる孔が形成されると共に、曲げ部分が接続部と差込部とから成るコ字状の金属片における上記差込部が上記電流取出部の孔に挿入されて電流取出部と金属片とが電気的に接続される一方、上記金属片の接続部と上記外部端子とが電気的に接続されることを特徴とする円筒型電池。
【請求項２】
前記電流取出部の端部は前記金属片の接続部の内側面に押圧され、且つ前記電流取出部の端部と前記金属片の接続部とが溶着法にて電気的に接続される、請求項１記載の円筒型電池。
【請求項３】
前記正極集電体と一体的に形成された正極側の電流取出部と、前記負極集電体と一体的に形成された負極側の電流取出部とを有し、且つ一方の電流取出部は他方の電流取出部とは反対側に突出形成されている、請求項１又は２記載の円筒型電池。
【請求項４】
前記正極側の電流取出部及びこの電流取出部と電気的に接続される金属片がアルミニウムから成り、且つ前記負極側の電流取出部及びこの電流取出部と電気的に接続される金属片が銅から成る、請求項３記載の円筒型電池。
【請求項５】
前記金属片の幅は電池径の１／１０〜１／３に規制され、且つ前記金属片の厚みは０．５ｍｍから２．０ｍｍに規制される、請求項１、２、３又は４記載の円筒型電池。
【発明の詳細な説明】
【０００１】
【発明の属する技術分野】
本発明は、円筒型電池に関し、詳しくは電気自動車等に用いられる高出力密度を必要とするニッケル−カドミウム電池、ニッケル−水素電池、リチウム電池等の円筒型電池に関する。
【０００２】
【従来の技術】
この種電池では、帯状の正極と負極とがセパレータを介して渦巻き状に巻回される渦巻き電極体を有しており、この渦巻き電極体からの集電方法としては、上記正負極の端部に各々導電タブを取り付け、これら導電タブと電流端子とを電気的に接続することにより行われていた。このような構造の電池では、電流値が小さな小型の円筒型電池であれば、集電効果を十分に発揮することができるが、電流値が大きな大型の円筒型電池では、電極面積が大きくなることから、集電効果を十分に発揮することができなくなるという課題を有していた。
【０００３】
そこで、以下に示すような集電方法を備えた円筒型電池が提案されている。
Ａ．特開平６−２６７５２８号公報に示すように、帯状の正極及び帯状の負極の集電体の長手方向の両端部には、それぞれセパレータから突出する正極のリード取付部と負極のリード取付部とが形成され、これら両リード取付部には、各々複数の正極リードと複数の負極リードとが溶接される構造の円筒型電池。
【０００４】
Ｂ．特開平８−１１５７４４号公報に示すように、帯状の正極及び帯状の負極の集電体の長手方向の両端部には、それぞれセパレータから突出する正極集電体の露出部と負極集電体の露出部とが形成され、上記正極集電体の露出部は正極リードにより接続される一方、上記負極集電体の露出部は負極リードにより接続され、且つ正極リード及び負極リードが、接続部材を介して或いは直接的に電流端子と接続される構造の円筒型電池。
【０００５】
【発明が解決しようとする課題】
しかしながら、上記従来の円筒型電池では、以下に示すような課題を有していた。
Ａの電池の課題
上記Ａの電池では、正極リードと正極のリード取付部及び負極リードと負極のリード取付部とは、各リード取付部を束ねて一点で接続する必要があるため、当該接続部分において接触抵抗が発生する結果、電池の内部抵抗を飛躍的に低減することはできない。また、リード取付部を束ねた溶着部の途中で溶着が外れると、リード取付部の接続がそこで分断され、更に電池の内部抵抗が上昇する。
【０００６】
加えて、上記Ａの電池において、電池作製時（特に、電極体の電池缶挿入時）における生産性の低下を防止するためには正極リード取付部及び負極リード取付部をある程度の長さに設定してしておく必要がある。しかしながら、両リード取付部が長くなると、電池の製造工程において正極リード取付部と負極リード取付部とが共に電池缶と接触して、電池内で短絡を生じるおそれがある。更に、電池作製直後には短絡を生じなかったとしても、電池を使用している環境の中で振動など加わった場合には、徐々に両リード取付部の位置が変化し、両リード取付部が共に電池缶に接触して短絡を生じることがある。このため、電池の信頼性が低下するという課題を有している。
【０００７】
Ｂの電池の課題
上記Ｂの電池では、金属箔から成る正極リード及び負極リードと、正極集電体の露出部及び負極集電体の露出部とを一様に接続するのは困難であり、しかも、各リードと各集電体とから形成される接続面は面状になっていないため、当該接続面において接続部材又は電流端子とをレーザー法等により溶接する際、点状の溶接となる結果、両者の接触面積が小さくなる。これらのことから、生産性が悪く、しかも電池の内部抵抗を飛躍的に低減することができないという課題を有していた。
【０００８】
本発明は、上記従来の課題を考慮して成されたものであって、大型電池であっても電池の内部抵抗を飛躍的に低減することができ、且つ生産性を高めることができ、しかも電池の信頼性を飛躍的に向上しうる円筒型電池の提供を目的とする。
【０００９】
【課題を解決するための手段】
上記目的を達成するために、本発明の円筒型電池は、帯状の正極集電体の両面に正極活物質層が形成された正極と、帯状の負極集電体の両面に負極活物質層が形成された負極とが、帯状のセパレータを介して渦巻き状に巻回される渦巻き電極体を備え、上記正極及び負極が直接的に或いはリード線を介して外部端子と電気的に接続される構造の円筒型電池において、上記正極集電体又は上記負極集電体のうち、少なくとも一方の集電体には、当該集電体と一体的に形成され且つ上記セパレータの幅方向の端部より突出する電流取出部が設けられ、この電流取出部には上記渦巻き電極体の径方向に延びる孔が形成されると共に、曲げ部分が接続部と差込部とから成るコ字状の金属片における上記差込部が上記電流取出部の孔に挿入されて電流取出部と金属片とが電気的に接続される一方、上記金属片の接続部と上記外部端子とが電気的に接続されることを特徴とする。
【００１０】
上記の構成であれば、電流取出部の孔に金属片の差込部を挿入し、且つ金属片の接続部と上記外部端子とを電気的に接続するだけで電流を取り出すことができるので、電池作製時の作業性を向上させることができる。
また、渦巻き電極体の各周回毎に電流取出部と金属片とが電気的に接続されるので、集電体内での電位勾配が少なくて電流分布が偏ることがない。したがって、電池の内部抵抗が小さくなって、電池の高出力密度化を図ることができる。
加えて、例え一つの周回において、電流取出部と金属片との電気的な接続が遮断された場合であっても、他の周回における電流取出部と金属片との電気的な接続には影響を及ぼさないので、電池使用時における電池の内部抵抗の上昇を抑制することができる。
【００１１】
また、請求項２記載の発明は、請求項１記載の発明において、電流取出部の端部は金属片の接続部の内側面に押圧され、且つ電流取出部の端部と金属片の接続部とが溶着法にて電気的に接続されることを特徴とする。
このような構造であれば、一層内部抵抗が低減すると共に、接続部における信頼性も向上することができる。
尚、電流取出部の端部と金属片の接続部との溶着において、レーザー溶接法を用いた場合であっても、レーザー光は金属片で遮断されるので、レーザー光が直接電極活物質に照射されることがない。したがって、この点においても信頼性が向上する。
【００１２】
また、請求項３記載の発明は、請求項１又は２記載の発明において、正極集電体と一体的に形成された正極側の電流取出部と、負極集電体と一体的に形成された負極側の電流取出部とを有し、且つ一方の電流取出部は他方の電流取出部とは反対側に突出形成されていることを特徴とする。
このように一方の電流取出部は他方の電流取出部とは反対側に突出形成されていれば、電池内部での短絡を防止できる。
【００１３】
また、請求項４記載の発明は、請求項３記載の発明において、正極側の電流取出部及びこの電流取出部と電気的に接続される金属片がアルミニウムから成り、且つ負極側の電流取出部及びこの電流取出部と電気的に接続される金属片が銅から成ることを特徴とする。
このように、電流取出部と金属片とが同一の材料で形成されていれば、両者の溶着作業を一層円滑に行うことができる。
但し、両者は必ずしも同一の材料で構成する必要はなく、両者の溶着を容易に行うことができる材料であれば、その材料を限定するものではない。
【００１４】
また、請求項５記載の発明は、請求項１、２、３又は４記載の発明において、金属片の幅は電池径の１／１０〜１／３に規制され、且つ金属片の厚みは０．５ｍｍから２．０ｍｍに規制されることを特徴とする。
このように金属片の幅を規制するのは、金属片の幅が電池径の１／１０未満であれば、金属片の抵抗が増大して金属片のジュール熱が生じる一方、金属片の幅が電池径の１／３を超えると、電池缶内に納めるのが難しく、電池の作製が困難になるという理由による。
一方、金属片の厚みを規制するのは、金属片の厚みが０．５ｍｍ未満であれば、金属片の機械的強度が不十分となって金属片を電流取出部の孔に挿入するのが困難となる一方、金属片の厚みが２．０ｍｍを超えると、金属片が厚すぎてレーザー等による溶着加工が困難になるという理由による。
【００１５】
【発明の実施の形態】
本発明の形態を、図１〜図１０に基づいて、以下に説明する。
先ず、図１に示すように、アルミニウムから成る帯状の正極集電体１ａ（厚さ：０．０２ｍｍ）の両面に、ＬｉＣｏＯ2 から成る正極活物質と炭素から成る導電助剤とポリフッ化ビニリデン（ＰＶｄＦ）から成るバインダーとを混合した正極合剤を塗布することにより、正極集電体１ａの両面に正極活物質層１ｂが形成された正極１を作製する。尚、この際、正極集電体１ａの幅方向の一方の端部には、正極活物質層１ｂが存在しない電流取出部１ｃを形成する。
【００１６】
これと並行して、図２に示すように、銅から成る帯状の負極集電体２ａ（厚さ：０．０１８ｍｍ）の両面に、天然黒鉛から成る負極活物質とＰＶｄＦから成るバインダーとを混合した負極合剤を塗布することにより、負極集電体２ａの両面に負極活物質層２ｂが形成された負極２を作製する。尚、この際、負極集電体２ａの幅方向の他方の端部（上記正極１とは反対方向の端部）には、負極活物質層２ｂが存在しない電流取出部２ｃを形成する。
次に、図３に示すように、幅Ｌ3 が、上記正極活物質層１ｂの幅Ｌ1 及び上記負極活物質層２ｂの幅Ｌ2 より若干大きくなるように形成されたセパレータ３を用意する。尚、このセパレータ３は、多孔性のポリエチレンから成る。
【００１７】
次いで、図４に示すようにして正極１、負極２、及びセパレータ３を重ね合わせつつ、図５に示すように、これらを渦巻き状に巻回して渦巻き電極体４を作製する。この際、正極側の電流取出部１ｃと、負極側の電流取出部２ｃ（図６においては、電流取出部２ｃは図示せず）とを、セパレータ３の端部より突出するように形成する。この後、図６に示すように、ダイヤモンドカッター等の孔開け部材を用いて、正極側の電流取出部１ｃに孔５を形成する。尚、この孔５の大きさは後述の金属片６を容易に挿入することができるように、金属片６より若干大きくなるように形成されている。
【００１８】
しかる後、図７に示すように、Ｌ字状でアルミニウムから成る金属片６の差込部６ａを上記孔５に挿入した後、図８に示すように、金属片６を折り曲げてコ字状とすることにより接続部６ｂを形成する。尚、この際、金属片６の接続部６ｂと正極側の電流取出部１ｃとが十分に密着するよう、図９に示すように、正極側の電流取出部１ｃの端部が折れ曲がる程度に金属片６を折り曲げる。この後、矢符Ａ方向からレーザー光を照射することにより、金属片６の接続部６ｂと正極側の電流取出部１ｃとを溶着する。次いで、金属片６の接続部６ｂの上端面（電流取出面）と正極電流端子（図示せず）とをレーザーにより溶着した。
尚、図示しないが、負極側の電流取出部２ｃについても同様の処理がなされている。
最後に、上記金属片６が溶着された渦巻き電極体を電池缶内に収納した後、当該電池缶内に電解液を注入し、更に封口することにより円筒型非水電解液二次電池を作製した。
【００１９】
ここで、渦巻き電極体４の外周部では余り問題とはならないが、渦巻き電極体４の内周部では電流取出部１ｃに対する孔５の割合が大きくなるため、内周部においては電流を円滑に取り出すことができないおそれがある。そこで、このような問題が生じる場合には、図１０に示すように、金属片６の差込部６ａと接続部６ｂとを先細り状とし、且つ孔６も当該形状に対応するような形状とすることにより上記の問題を容易に解決することができる。
【００２０】
また、上記形態では、レーザー溶接法によって、金属片６の接続部６ｂと電流取出部１ｃとを溶着しているが、この方法に限定するものではなく、ビーム溶接法或いは抵抗溶接法を用いても良い。
更に、上記形態では、金属片６と電流端子とを直接接合しているが、このような構造に限定するものではなく、例えばリード線を介して金属片６と電流端子とを電気的に接続するような構造であっても良い。
【００２１】
加えて、上記形態では、孔５を形成する以外、電流取出部１ｃを全く削り取っていないが、電池の内部抵抗が増大しない範囲で電流取出部１ｃを削り取ることも可能である。このような構成とすれば、電池の単位重量当たりの電池出力の増大を図ることができる。
また、上記形態では、金属片６を１つしか設けていないが、２つ以上設けても良い。
【００２２】
更に、正極活物質としては、上述のＬｉＣｏＯ2 に限定するものではなく、ＬｉＮｉＯ2 、ＬｉＭｎ2 Ｏ4 等を用いることができ、更に負極活物質としては、上述の天然黒鉛に限定するものではなく、人造黒鉛等の他の炭素材料を用いることができる。更に、本発明は円筒型非水電解液電池に限定するものではなく、その他ニッケル−カドミウム電池、ニッケル−水素電池等の円筒型電池にも適用しうることは勿論である。
【００２３】
【実施例】
本発明の実施例を、図１１〜図１３に基づいて、以下に説明する。
〔実施例１〕
実施例１としては、上記発明の実施の形態に示した円筒型非水電解液二次電池を用いた。尚、この電池の高さは４００ｍｍ、直径は６０ｍｍであり、更に定格容量は７０Ａｈ、平均放電電圧は３．６Ｖである。
このような構造の電池を、以下本発明電池Ａ１と称する。
【００２４】
〔比較例〕
比較例としては、前記従来の技術で示した円筒型非水電解液二次電池（特開平６−２６７５２８号公報に示す電池）を用いた。尚、電池高さ等については、上記実施例と同様に形成した。
このような構造の電池を、以下比較電池Ｘと称する。
【００２５】
〔実験１〕
上記本発明電池Ａ１と比較電池Ｘとにおける、放電容量と電池電圧との関係を調べたので、その結果を図１１に示す。尚、本実験における充放電条件は、０．５Ｃ（３５Ａ）の電流で電池電圧が４．２Ｖとなるまで定電流充電した後、１．０Ｃ（７０Ａ）の電流で電池電圧が２．７Ｖとなるまで定電流放電するという条件である。
図１１から明らかなように、比較電池Ｘでは放電容量が６３．４Ａであるのに対して、本発明電池Ａ１では放電容量が６８．２Ａであって、比較電池Ｘに比べて格段に容量が大きくなっていることが認められる。これは、本発明電池Ａ１では、集電体と電流端子との間の接触抵抗が大幅に減少し、電池の内部抵抗が格段に減少するという理由によるものと考えられる。
【００２６】
〔実験２〕
上記本発明電池Ａ１における金属片の幅を変化させ、金属片の幅と最高出力密度との関係を調べたので、その結果を図１２に示す。尚、金属片の厚みは全て０．５ｍｍとした。
図１２から明らかなように、金属片の幅が６ｍｍ以上（電池径の１／１０以上）であれば、最高出力密度が１２００Ｗｈ／ｋｇ以上となり、十分な出力特性を得られることを確認した。これは、金属片の幅が６ｍｍ未満であれば、金属片の抵抗が増大して金属片のジュール熱が生じるという理由によるものと考えられる。但し、金属片の幅が２０ｍｍを超えると（電池径の１／３を超えると）、電池の作製が困難であるということも実験で確認した。
これらのことから、金属片の幅は６〜２０ｍｍ（電池径の１／１０〜１／３）であることが望ましい。
【００２７】
〔実験２〕
上記本発明電池Ａ１における金属片の厚みを変化させ、金属片の厚みと最高出力密度との関係を調べたので、その結果を図１３に示す。尚、金属片の幅は全て６ｍｍとした。
図１３から明らかなように、金属片の厚みが０．５ｍｍ以上であれば、最高出力密度が１２００Ｗｈ／ｋｇ以上となり、十分な出力特性を得られることを確認した。
尚、金属片の厚みが０．５ｍｍ未満であれば、金属片の機械的強度が不十分となって電流取出部の孔に挿入するのが困難となる一方、金属片の厚みが２．０ｍｍを超えると、金属片が厚すぎてレーザーによる加工が困難となる。
これらのことから、金属片の厚みは０．５〜２．０ｍｍであることが望ましい。
【００２８】
【発明の効果】
以上で説明したように本発明によれば、大型電池であっても電池の内部抵抗を飛躍的に低減することができ、且つ生産性を高めることができ、しかも電池の信頼性を飛躍的に向上することができるといった優れた効果を奏する。
【図面の簡単な説明】
【図１】本発明の形態に用いる正極の正面図である。
【図２】本発明の形態に用いる負極の正面図である。
【図３】本発明の形態に用いるセパレータの正面図である。
【図４】本発明の形態に用いる渦巻き電極体の断面図である。
【図５】本発明の形態に用いる渦巻き電極体の斜視図である。
【図６】本発明の形態の電池の作製工程を示す斜視図である。
【図７】本発明の形態の電池の作製工程を示す斜視図である。
【図８】本発明の形態の電池の作製工程を示す斜視図である。
【図９】本発明の形態の電池の作製工程を示す側面図である。
【図１０】本発明の形態に用いる金属片の変形例を示す斜視図である。
【図１１】本発明電池Ａ１及び比較電池Ｘにおける放電容量と電池電圧との関係を示すグラフである。
【図１２】金属片の幅と最高出力密度との関係を示すグラフである。
【図１３】金属片の厚みと最高出力密度との関係を示すグラフである。
【符号の説明】
１：正極
１ａ：正極集電体
１ｂ：正極活物質層
１ｃ：電流取出部
２：負極
２ａ：負極集電体
２ｂ：負極活物質層
２ｃ：電流取出部
３：セパレータ
４：渦巻き電極体
５：孔
６：金属片
６ａ：差込部
６ｂ：接続部
【図１】
0003540585.tif 000002
【図２】
0003540585.tif 000003
【図３】
0003540585.tif 000004
【図４】
0003540585.tif 000005
【図５】
0003540585.tif 000006
【図６】
0003540585.tif 000007
【図７】
0003540585.tif 000008
【図８】
0003540585.tif 000009
【図９】
0003540585.tif 000010
【図１０】
0003540585.tif 000011
【図１１】
0003540585.tif 000012
【図１２】
0003540585.tif 000013
【図１３】
0003540585.tif 000014